(57)【特許請求の範囲】
【請求項１】
発熱体の片面を構成する支持体に粘着剤層が設けられた温熱型の貼付剤において、この粘着剤層がホットメルト型高分子物質、脂環族系石油樹脂及び軟化剤を含有する粘着剤の発泡体で形成されていることを特徴とする貼付剤。
【請求項２】
ホットメルト型高分子物質がＡ−Ｂ−Ａ型ブロック共重合体、飽和ポリエステル系高分子物質、アクリル系高分子物質、ウレタン系高分子物質、ポリアミド系高分子物質、ポリオレフィン系高分子物質又はポリオレフィン系共重合体或いはこれらの変性体である請求項１に記載の貼付剤。
【請求項３】
粘着剤がホットメルト型高分子物質５〜４０重量部、脂環族系石油樹脂５〜５５重量部及び軟化剤５〜５５重量部で形成されている請求項１又は２に記載の貼付剤。
【請求項４】
粘着剤がホットメルト型高分子物質、脂環族系石油樹脂、軟化剤及び吸水性ポリマーで形成されている請求項１〜３のいずれか１項に記載の貼付剤。
【請求項５】
粘着剤がホットメルト型高分子物質５〜４０重量部、脂環族系石油樹脂５〜５５重量部、軟化剤５〜５５重量部及び吸水性ポリマー０．５〜１０重量部で形成されている請求項４に記載の貼付剤。
【請求項６】
吸水性ポリマーが界面活性剤で処理されている請求項４又は５に記載の貼付剤。
【請求項７】
粘着剤層に経皮吸収性の薬物が含有されている請求項１〜６のいずれか１項に記載の貼付剤。
【請求項８】
経皮吸収性の薬物の含有量が粘着剤１００重量部に対し０．０１〜２５重量部である請求項７に記載の貼付剤。
【請求項９】
粘着剤が架橋されている請求項１〜８のいずれか１項に記載の貼付剤。
【請求項１０】
発熱体が、少なくとも片面通気性フィルムで構成された開放部のない偏平状袋体の内部に、鉄粉４０〜７５重量％、活性炭１〜１０重量％、塩化物１〜１０重量％、水１０〜４０重量％及び保水剤１〜４０重量％からなる発熱体組成物を封入してなり、且つ上記通気性フィルムの透湿量がＡＳＴＭ法（Ｅ−９６−８０Ｄ法）で５０〜８００ｇ／ｍ2・２４ｈｒのものである請求項１〜９のいずれか１項に記載の貼付剤。
【請求項１１】
発熱体組成物の充填量が２００〜５０００ｇ／ｍ2である請求項１０に記載の貼付剤。
【発明の詳細な説明】
【０００１】
【産業上の利用分野】
本発明は、外皮に貼付されて患部の治療や温熱効果を与える貼付剤に関するものであり、特に、弾力性があって人体皮膚の凹凸面にも追従して密着し、しかも粘着性及び使用感が良好である上、剥離時の苦痛が無く、又、温熱を与えたとき、粘着剤層が発泡体で形成されているので、熱伝導を制御して低温火傷が生じ難い粘着剤層を備える貼付剤に関する。
【０００２】
【従来の技術】
従来より、種々の目的で人体に適用される貼付剤には粘着剤が用いられているが、この粘着剤を大別すると、ゴム系粘着剤とアクリル系粘着剤に分類される。
【０００３】
又、この貼付剤を大別すると、発熱体を備えるものと、発熱体を備えないものとに分類される。
【０００４】
この場合、発熱体としては、通気性フィルムで構成された開放部のないシート状袋体の内部に、発熱体組成物、例えば鉄粉、活性炭及び塩類等からなる発熱体組成物を封入してなるものが提案されている（特開昭５０−５４１８８号公報、特開昭５３−４７１５４号公報、特開昭５３−６０８８５号公報、特開昭５４−１５５９８４号公報、特開昭５５−１４０６７号公報、特開昭５５−１６６１４７号公報、特開昭６２−１０３０１４号公報、実公昭５８−２２７３３号公報等）。
【０００５】
【発明が解決しようとする課題】
これらの粘着剤を用いて形成した粘着剤層には弾力性がなく、外皮の凹凸面に追従し難いので密着性に欠けるのであり、しかも使用に際し、突っ張り感が生じる等、使用感が悪いのである。
【０００６】
又、発熱体を備える貼付剤の場合、この貼付剤は外皮に直接当てて使用するものであり、使用者が温度変化を敏感に感知しうると共に温度のバラツキがあって低温火傷が発生し易い。
【０００７】
ところで、上記の粘着剤のうち、ゴム系粘着剤を用いた貼付剤には初期タックがあり、低温、常温時の粘着性が非常にすぐれているが、粘着後における粘着力の経時変化が発生するのであり、特に、上記発熱体による高温時の粘着力の経時変化が大であるなどの課題がある。
【０００８】
一方、アクリル系粘着剤を用いた貼付剤は初期タックが乏しく、低温、常温時の粘着性に欠けるきらいがある。
【０００９】
本発明は、上記技術的課題を解決するために完成されたものであって、この種、貼付剤において、弾力性があって人体皮膚の凹凸面にも追従して密着し、しかも粘着性及び使用感が良好である上、剥離時の苦痛が無く、又、温熱による低温火傷が生じ難い貼付剤を提供することを目的とする。
【００１０】
【課題を解決するための手段】
本発明の貼付剤は、上記目的を達成するために、発熱体の片面を構成する支持体に粘着剤層が設けられた温熱型の貼付剤において、この粘着剤層がホットメルト型高分子物質、脂環族系石油樹脂及び軟化剤を含有する粘着剤の発泡体で形成されている、との技術的手段を講じたものである。
【００１１】
以下、本発明を詳細に説明する。
本発明で用いられる支持体としては、後述する粘着剤層を保持し得るフィルム状ないしシート状のものであれば特に限定されるものではないが、具体的には、例えばポリエチレン、ポリプロピレン、ポリブタジエン、エチレン酢酸ビニル共重合体、ポリ塩化ビニル、ポリエステル、ポリアミド又はポリウレタン等の合成樹脂で形成された単層のフィルム又はシート或いはこれらのフィルム又はシートを２枚以上積層した積層体、多孔質体、発泡体、紙、布及び不織布等が挙げられる。
【００１２】
又、本発明においては、粘着剤層がホットメルト型高分子物質、脂環族系石油樹脂及び軟化剤を含有する粘着剤の発泡体で形成されている点、に最も大きな特徴を有する。
【００１３】
この粘着剤層の厚さとしては特に限定されるものではないが、１０〜３０００μｍ、特に、５０〜２０００μｍ、更に好ましくは８０〜１０００μｍとするのが好ましく、粘着剤層の厚さが、１０μｍ未満になると所要の粘着力を得られない場合があり、一方、３０００μｍを超えると使用感が悪くなるだけでなく、経済性が悪くなるので好ましくない。
【００１４】
本発明においては、このように粘着剤層としてホットメルト型高分子物質、脂環族系石油樹脂及び軟化剤を含有する粘着剤の発泡体を用いることによって、上記目的を達成できる。
【００１５】
本発明において、ホットメルト型高分子物質、脂環族系石油樹脂及び軟化剤を含有する粘着剤としては、ホットメルト型高分子物質、脂環族系石油樹脂及び軟化剤を含有するものであれば良く、従って、他の成分、例えば他の粘着剤、粘着賦与剤、老化防止剤、充填剤、粘着調整剤、粘着改良剤、着色剤、消泡剤、増粘剤、改質剤、防カビ剤、抗菌剤、殺菌剤、消臭剤又は脱臭剤等が配合されていても良い意味である。
【００１６】
又、この粘着剤の発泡体とは、化学的発泡或いは物理的発泡に拘わらず、又、独立気泡、連続気泡又は独立気泡と連続気泡が混在したものなど、いずれのものでも良いが、外皮に適用されるものであるので、常温で粘着性を有するものであることを要する。
【００１７】
ところで、化学的発泡とは、無機系発泡剤又は有機系発泡剤或いはこれらの混合物を用い、その分解反応の際に発生する窒素ガスや炭酸ガス等を利用するものであり、物理的発泡とは、例えば加熱加圧下で空気、炭酸ガス又は窒素ガスを混入し、大気圧下で発泡させるものである。
【００１８】
これらのうち、特に、特公昭６０−３３５０号公報、特開昭６２ー８７２６７号公報、特公昭６３ー１７２９５号公報、特開平１ー５９０２３号公報及び特公平２ー４８１９１号公報等の物理的発泡の方法が以下に述べる理由より、望ましい。
【００１９】
即ち、これらの方法は、ホットメルト型高分子物質に空気又は窒素ガス等の気体を比較的低圧下で機械的に、加熱混入して均一に分散した後、大気圧で発泡させるものであるから、発泡剤を用いるものに比較して圧力条件、加熱温度条件等の設定が容易であり、しかも空気又は窒素ガス等の小さな気泡を含む比較的均質な発泡体が再現性良く得られる。
【００２０】
又、ホットメルト型高分子物質の中に、空気もしくは窒素ガス、炭酸ガス等を無数の独立気泡として混入させたものは、体積が１倍を超え数倍に膨張された発泡体であるが、この発泡体の特性としては、本来の粘着性を維持することは勿論、気泡の混入によって原料の削減、多孔質面や粗大面に対する接着性の向上及びシール性の向上等の利点がある。特に、このような粘着剤の発泡体を用いると、弾力性が著しく向上して人体皮膚の凹凸面にも追従して密着し、しかも粘着性及び使用感が良好である上、剥離時の苦痛が無く、又、温熱を与えたとき、発泡体が熱伝導を制御して低温火傷が生じ難い等、貼付剤に適用することによって、極めて多くの利点を発現するのである。
【００２１】
つまり、この粘着剤の発泡体は、粘着力が大であり、貼付剤の粘着剤層として使用した場合には、外皮との追従性が良好で、外皮との密着性が一層増大するのである。その結果、外皮の凹凸面に対しても弾力的に順応して粘着するので、粘着強度の低下は生じ難いのである。
【００２２】
又、ホットメルト型高分子物質の発泡倍率を制御することによって、弾力性、凹凸面への追従性や密着性、更に粘着性及び使用感、剥離時の苦痛、断熱性や熱伝導性等を容易に制御できるのである。
【００２３】
本発明で用いられるホットメルト型高分子物質としては、上記目的を達成できるものであれば特に限定されるものではないが、具体的には、例えばＡ−Ｂ−Ａ型ブロック共重合体、飽和ポリエステル系高分子物質、ポリアミド系高分子物質、アクリル系高分子物質、ウレタン系高分子物質、ポリオレフィン系高分子物質又はポリオレフィン系共重合体或いはこれらの変性体が挙げられる。この変性体とは、ホットメルト型高分子物質の成分の一部を他の成分に置き換えてホットメルト型高分子物質の性質、例えばホットメルト型高分子物質の粘着性の改善や安定性等を変えたものをいう。
【００２４】
上記Ａ−Ｂ−Ａ型ブロック共重合体において、Ａブロックはスチレン、メチルスチレン等のモノビニル置換芳香族化合物Ａで、非弾性重合体ブロックであり、Ｂブロックはブタジエン、イソプレン等の共役ジエンの弾性重合体ブロックであり、具体的には、例えばスチレン−ブタジエン−スチレンブロック共重合体、スチレン−イソプレン−スチレンブロック共重合体等が挙げられるのであり、また、これらを混合して用いても良いのである。
【００２５】
Ａ−Ｂ−Ａ型ブロック共重合体の市販品の例としては、具体的にはカリフレックスＴＲ−１１０１、カリフレックスＴＲ−１１０７、カリフレックスＴＲ−１１１１（シェル化学製）、或いはフィリップペトロリアム製のソルプレン４１８等が挙げられる。
【００２６】
本発明において、粘着剤がホットメルト型高分子物質、脂環族系石油樹脂及び軟化剤で形成されているものが有益であり、この粘着剤は、上述の方法で発泡される。
【００２７】
本発明において、ホットメルト型高分子物質としては、上述のものが挙げられる。
このホットメルト型高分子物質は、粘着剤中の主ポリマーであり、これを用いて形成した粘着剤の発泡体は、優れた保形性を有し、しかも初期タックがあり、常温時や加温時の粘着性が良好で、且つ粘着後における粘着力が安定しているのである。
【００２８】
又、本発明において、脂環族系石油樹脂は、粘着性賦与剤であり、ホットメルト型高分子物質との組合せにより、所要の粘着特性が得られる。
【００２９】
脂環族系石油樹脂とは、環状骨格を持った石油系樹脂であり、具体的には、例えばロジン、脱水系ロジン、脱水素ロジンのグリセリンエステル類、ガムロジンのグリセリンエステル類、水添ロジン、水添ロジンのメチルエステル類、水添ロジンのグリセリンエステル類、水添ロジンのペンタエリトリットロジン類、重合ロジン、重合ロジンのグリセリンエステル類、クマロンインデン樹脂、水添石油樹脂、無水マレイン酸変性ロジン、ロジン誘導体類又はＣ５系石油樹脂等が挙げられるのであり、貼付剤に所要の粘着力を賦与するために、単独或いは２種以上を組み合わせて適宜用いられる。
【００３０】
その具体的な市販品の例としては、例えばアルコンＰ−８５、アルコンＰ−１００、アルコンＰ−１２５（荒川化学製）等、クイントン（日本ゼオン製）、エスコレッツ３０００（エクソン製）等が挙げられる。
【００３１】
又、本発明で用いられる軟化剤は、ホットメルト型高分子物質を溶解ないし分散させて軟化させるものであり、ホットメルト型高分子物質と脂環族系石油樹脂との組み合わせによって、適度の保形性や柔軟性更に粘着力を発現させるのである。
この軟化剤としては高級脂肪酸、液化ゴム、鉱油等が挙げられる。
【００３２】
この軟化剤としては、例えばヤシ油、ヒマシ油、オリーブ油、ツバキ油、アーモンド油、パーシック油、ラッカセイ油、ゴマ油、大豆油、ミンク油、綿実油、トウモロコシ油、サフラワー油、オレイン酸、流動パラフィン等が挙げられる。
【００３３】
ところで、この粘着剤には、所望により、他の成分、例えば他の粘着剤、粘着賦与剤、老化防止剤、充填剤、粘着調整剤、粘着改良剤、着色剤、消泡剤、増粘剤、改質剤、防カビ剤、抗菌剤、殺菌剤、消臭剤又は脱臭剤等が適宜適量配合されても良いのである。
【００３４】
本発明においては、密着性、粘着性、使用感及び皮膚からの剥離性等の観点から、粘着剤層がホットメルト型高分子物質５〜４０重量部、脂環族系石油樹脂５〜５５重量部及び軟化剤５〜５５重量部で形成されたものを発泡させた発泡体、特に、粘着剤層がホットメルト型高分子物質１０〜３０重量部、脂環族系石油樹脂１０〜５０重量部及び軟化剤１５〜４５重量部で形成されたものを発泡させた発泡体で形成されているものが、弾力性があって人体皮膚の凹凸面にも追従して密着し、しかも粘着性及び使用感が良好である上、剥離時の苦痛が無く、又、温熱を与えたとき、低温火傷が生じ難いので望ましい。
【００３５】
又、本発明の貼付剤においては、上述の粘着剤に更に吸水性ポリマーが配合されたものを発泡させた発泡体、つまり用いられる粘着剤層がホットメルト型高分子物質、脂環族系石油樹脂、軟化剤及び吸水性ポリマーで形成されたものを発泡させた発泡体で形成されているものが、この吸水性ポリマーによって、皮膚からの汗や分泌物等の体液を、吸収、吸着し、常に外皮表面を清潔に保つので衛生面から望ましい。
【００３６】
この粘着剤は、上述の粘着剤に更に吸水性ポリマーが配合されたものであり、従って、用いられるホットメルト型高分子物質、脂環族系石油樹脂及び軟化剤は上述の場合と同様であるので、重複説明を避けるために省略する。
【００３７】
この吸水性ポリマーとしては、自重の１０倍以上、特に５０倍以上の水を吸収してゲル化するものであれば特に限定されるものではないが、特に、架橋結合を導入して水に対する溶解性を制御した吸水性ポリマーが望ましい。
【００３８】
具体的には、特公昭４９−４３３９５号公報に開示されている澱粉−ポリアクリロニトリル共重合体、特公昭５１−３９６７２号公報に開示されている架橋ポリアルキレンオキシド、特公昭５３−１３４９５号公報に開示されているビニルエステル−エチレン系不飽和カルボン酸共重合体ケン化物、特公昭５４−３０７１０号公報に開示されている逆相懸濁重合法によって得られる自己架橋ポリアクリル酸塩、特開昭５４−２００９３号公報に開示されているポリビニルアルコール系重合体と環状無水物との反応生成物、特開昭５９−８４３０５号公報に開示されているポリアクリル酸塩架橋物、ポリアクリル酸ソーダ、ＣＭＣ、ポリビニルアルコール、ポリビニルピロリドン、ポリビニルメチルエーテル、アラビアゴム、ヒドロキシエチルセルロース、メチルセルロース、アルギン酸ソーダ、ペクチン、カルボキシビニルポリマー、ゼラチン、ポリエチレンオキサイド等から選ばれた１種または２種以上の混合物が挙げられる。
【００３９】
この吸水性ポリマーの市販品の例としては、例えば三洋化成社製のサンウェットＩＭ−３００、サンウェットＩＭ−３００ＭＰＳ、サンウェットＩＭ−１０００又はサンウェットＩＭ−１０００ＭＰＳ等の他、製鉄化学社製のアクアキープ４Ｓやアクアキープ４ＳＨ等が挙げられるのであり、又、住友化学社製のスミカゲルＮＰ−１０２０、スミカゲルＮＰ−１０４０、スミカゲルＳＰ−５２０及びスミカゲルＮ−１０４０等が挙げられるのであり、更に、クラレ社製のＫＩゲル２０１−ＫやＫＩゲルー２０１Ｋ−Ｆ２等が挙げられるのであり、又、荒川化学社製のアラソープ８００やアラソープ８００Ｆ等が挙げられるのであり、これらのうち、吸水性が高く、しかも加温しても粘着剤層のダレがなく、粘着剤層の保形性が良好である等の理由より、三洋化成社製のサンウェットＩＭ−３００ＭＰＳやサンウェットＩＭ−１０００ＭＰＳ、住友化学社製のスミカゲルＮＰ−１０２０やスミカゲルＮＰ−１０４０、クラレ社製のＫＩゲル−２０１Ｋ−Ｆ２、荒川化学社製のアラソープ８００Ｆ等が特に好ましい。
【００４０】
本発明においては、密着性、粘着性、皮膚からの汗や分泌物等の体液の吸収・吸着性、使用感及び皮膚からの剥離性等の観点から、粘着剤層がホットメルト型高分子物質５〜４０重量部、脂環族系石油樹脂５〜５５重量部、軟化剤５〜５５重量部及び吸水性ポリマー０．５〜１０重量部で形成されたものを発泡させた発泡体で形成されているもの、特に、粘着剤層がホットメルト型高分子物質１０〜３０重量部、脂環族系石油樹脂１０〜５０重量部、軟化剤１５〜４５重量部及び吸水性ポリマー１〜８重量部で形成されたものを発泡させた発泡体で形成されているものが、弾力性があって人体皮膚の凹凸面にも追従して密着し、しかも粘着性及び使用感が良好である上、剥離時の苦痛が無く、加えて、吸水性ポリマーによって、皮膚からの汗や分泌物等の体液を、吸収、吸着し、常に外皮表面を清潔に保つので衛生面から望ましい。
【００４１】
この場合、吸水性ポリマーが、粘着（剤）層と親和性が悪く、均一に分散しない恐れが有るときには、界面活性剤で処理するのが望ましい。
【００４２】
本発明で用いられる界面活性剤としては吸水性ポリマーを処理することによって当該吸水性ポリマーが粘着剤の粘着層中に分散し易くなるものであれば特に限定されるものではなく、具体的には、陰イオン界面活性剤、陽イオン界面活性剤、非イオン界面活性剤又は両性界面活性剤が挙げられる。
【００４３】
本発明で好適に用いられる界面活性剤としては、例えばドデシル硫酸ナトリウム、ドデシルベンゼンスルホン酸ナトリウム、カプロン酸ナトリウム、カプリル酸ナトリウム、アルキルナフタリンスルホン酸ナトリウム、ラウリン酸ナトリウム、オレイン酸ナトリウム、或いは、リン酸エステル塩型の界面活性剤、高級アルコールリン酸モノエステルジナトリウム塩、高級アルコールリン酸ジエステルナトリウム塩等の界面活性剤、オレイン酸、リノール酸、リノレイン酸、ラウリン酸、パルミチン酸、ミリスチン酸、ステアリン酸等の脂肪酸やその金属塩、低重合度ポリカルボン酸の塩、例えば低重合度ポリアクリル酸ソーダ、低重合度ポリアクリル酸ブチル、低重合度ポリメタアクリル酸ソーダ、更に、スルホン化ポリスチレン等の界面活性剤等が挙げられる。
【００４４】
又、この粘着剤には、所望により、他の成分、例えば他の粘着剤、粘着賦与剤、老化防止剤、充填剤、粘着調整剤、粘着改良剤、着色剤、消泡剤、増粘剤、改質剤、防カビ剤、抗菌剤、殺菌剤、消臭剤又は脱臭剤等が適宜適量配合されても良いのである。
【００４５】
本発明においては、粘着剤に経皮吸収性の薬物を配合することにより、局所治療効果を向上させたり、全身治療効果を向上させたり、温熱効果によって循環が活発になった血液などに薬物を吸収させて一層効果的に生体内の各部に薬物を循環させることができるので、各部位の投与効果を一層高める上ですこぶる好ましい。
【００４６】
本発明で用いられる薬物としては、経皮吸収性のものであれば特に限定されるものではないが、具体的には、例えば皮膚刺激剤、鎮痛消炎剤、中枢神経作用剤（睡眠鎮静剤、抗てんかん剤、精神神経用剤）、利尿剤、血圧降下剤、冠血管拡張剤、鎮咳去痰剤、抗ヒスタミン剤、不整脈用剤、強心剤、副腎皮質ホルモン剤、局所麻酔剤等が挙げられる。
これら薬効成分は、一種又は必要に応じて二種以上配合されて用いられる。
【００４７】
この薬物の含有量としては薬効を期待できる範囲であれば特に限定されるものではないが、薬理効果や経済性更に粘着力等の観点より、経皮吸収性の薬物の含有量が粘着剤１００重量部に対し０．０１〜２５重量部、特に０．５〜１５重量部の範囲で適宜決定される。
【００４８】
本発明においては、粘着剤が架橋されているものが、以下に述べる理由より、至極有益である。
【００４９】
即ち、粘着剤が架橋されていると、熱安定性が向上し、加温時のダレやべたつき更に糊残りが極めて少なくなって使用感が良好になり、しかも加温時の粘着力や保形性も良好になり、更に薬物の保持性が向上する。
【００５０】
この粘着剤の架橋方法としては特に限定されるものではないが、具体的には、例えば紫外線や電子線等の照射線を、得られた粘着剤の発泡体に直接照射したり、支持体又はライナーの上で直接、照射線架橋を行ったり、あらかじめ別の装置で照射線架橋を行い、転移により粘着剤の発泡体を支持体上に転着しても良いのである。
【００５１】
照射線架橋としては、例えば特公昭６２−３９１８４号公報に準じて行うことができる。そして、例えば、紫外線の場合、通常３００〜６８０ｎｍで５〜３０分間照射、電子線の場合、通常１〜２０Ｍｒａｄで、照射時間０．０１〜５秒である。
勿論、粘着剤に種々の化学的架橋剤を加え、化学的に架橋しても良いのである。
【００５２】
ところで、本発明においては、粘着剤を上述の方法で架橋し、次いで、これを発泡させたものを支持体又はライナーの上に形成しても良いのである。
【００５３】
本発明においては、粘着剤がホットメルト型高分子物質とアクリル系粘着剤の混合物からなるものが、これらの混合比を変更することによって、種々の粘着力や発泡状態の異なる粘着剤が得られるので望ましい。
【００５４】
この場合、ホットメルト型高分子物質とアクリル系粘着剤の混合比は、ホットメルト型高分子物質７０〜９９重量％とアクリル系粘着剤１〜３０重量％の範囲から、貼付剤の用途や形態、つまり後述する発熱体を具備するものか否か等によって、任意に決定される。
【００５５】
本発明において、上述の貼付剤には発熱体を積層し、この発熱体で温熱効果を発現させるように構成したものが有益である。
【００５６】
この発熱体としては外皮に適用されて温熱効果を発現するものであれば特に限定されるものではないが、具体的には、例えば化学的な反応熱を利用するもの、抵抗体に電力を供給して発生するジュール熱を利用するもの、等が挙げられる。
【００５７】
発熱体において、化学的な反応熱を利用するものとしては空気の存在下で発熱する、いわゆる発熱カイロ等が挙げられる。この発熱体組成物としては、例えば特公昭６０−１２３８１号公報、特公昭６１−８１１６号公報及び特公昭６３−２４０３０号公報等、種々のものが提案されているが、特に、その組成としては鉄粉系、反応助剤、水及び保水剤から構成されるもので、空気の存在下で発熱する物質が好ましい。具体的には還元鉄粉、活性炭、保水剤、塩化ナトリウムや塩化カリウム等の塩化物等の発熱体組成物を適宜配合したものである。
【００５８】
この場合、発熱体の温度条件としては低温火傷を発生しない範囲に制御することが重要であり、この観点から、粘着剤層（発泡体）の表面温度を３８〜４３℃に制御するのが好ましい。
【００５９】
ところで、遠赤外線効果を発現させるうえで、発熱体組成物中に遠赤外線照射用のセラミックスの含有や、発熱体と粘着剤層（発泡体）の間に遠赤外線照射用セラミックス層を設けてもよいのである。
【００６０】
このようにして得られた温熱型の貼付剤は、冬期において、単に、人体に温熱を供給して快適に過ごすことができるだけでなく、局所のこり、疼痛及び冷え等を伴う症状、例えば肩こり、筋肉痛、筋肉のこり、腰痛、手足の冷え、神経痛、リューマチ、打ち身、捻挫等の疾患に使用され、温熱による治療効果を充分に期待できるのである。
【００６１】
本発明で用いられる発熱体としては特に限定されるものではないが、特に、以下に述べる発熱体が、低温火傷の発生がなく安全であり、又、優れた温熱効果を比較的長時間にわたって提供できるうえ、使用中に異臭がなく、しかも発熱体組成物の偏りがないので使用感が優れる結果、至極有益である。
【００６２】
即ち、本発明で好適に用いられる発熱体としては、少なくとも片面通気性フィルムで構成された開放部のない偏平状袋体の内部に、鉄粉４０〜７５重量％、活性炭１〜１０重量％、塩化ナトリウム等の塩化物１〜１０重量％、水１０〜４０重量％及び保水剤１〜４０重量％からなる発熱体組成物を封入してなり、且つ上記通気性フィルムの透湿量がＡＳＴＭ法（Ｅ−９６−８０Ｄ法）で５０〜８００ｇ／ｍ２・２４ｈｒのものである。
【００６３】
この場合において、発熱体からの温熱を一層厳格に制御して、一層安全で、しかも一層優れた温熱効果を確保するために、特に、通気性フィルムの透湿量がＡＳＴＭ法（Ｅ−９６−８０Ｄ法）で５０〜８００ｇ／ｍ２・２４ｈｒのものが望ましい。
【００６４】
このように、透湿度で通気性フィルムを管理するのは、温度が安定するだけでなく、発熱時間もほぼ一定化するからである。
【００６５】
即ち、このように、温度範囲を３８〜４３℃という微妙な範囲に設定するには、発熱体組成物の組成と、フィルムを通気度で管理するのではなく、透湿度で管理する必要があり、しかも通気性フィルムの透湿度をＡＳＴＭ法（Ｅ−９６−８０Ｄ法）で５０〜８００ｇ／ｍ２・２４ｈｒとすることにより、空気（酸素）と発熱体組成物との酸化反応による発熱と、水の蒸散等による放熱のバランスによって温度が制御されるのである。
【００６６】
又、透湿度を上記範囲にコントロールすることにより、空気（酸素）と発熱体組成物との酸化反応によって酸素が消費され（減圧状態）、一方、発熱によって蒸気圧が上昇するが、この両方の相殺によっても偏平状袋体内は減圧状態になり（蒸気圧の上昇より空気中の酸素の消費による体積の減少の方が大）、このため発熱体組成物は偏平状袋体によって押圧されるので発熱体組成物が固定され、偏りがなく、従って、温熱型の貼付剤の形状が一定で、しかも貼付剤全面の温度が均一になるので、優れた温熱型の貼付剤が得られるのである。
【００６７】
事実、このように水蒸気透過性を制御した通気性フィルムを用いると、使用中の温度変化が小さく、しかもロット間のバラツキが極めて小さく安定した温度特性が再現性良く得られる。
【００６８】
本発明に用いられる偏平状袋体は片面が通気性フィルムで構成された開放部のないものであって、該通気性フィルムの透湿量がＡＳＴＭ法（Ｅ−９６−８０Ｄ法）で５０〜８００ｇ／ｍ２・２４ｈｒの範囲のものである。
【００６９】
又、上記偏平状袋体においてその他面は上記の通気性フィルムと同様のものを用いて形成してもよく、或いは他のフィルムやシートを用いて形成してもよいのであり、通気性や透湿性の有無は問わない。
【００７０】
上記偏平状袋体を形成する高分子材料としては、例えばポリエチレン、ポリプロピレン、ナイロン、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等が挙げられる。
【００７１】
又、上記偏平状袋体は、目的に応じて２層以上の樹脂層で形成されたものでもよいが、その素材の選択に当たり、ヒートシール性があり、簡単に熱融着できるものを選ぶのが好ましい。この場合、２層以上の樹脂層が熱融着できないときには、その間にホットメルト系の接着フィルムを介在させてこれらの樹脂層を接合してもよいが、このように構成することにより、片面の通気性フィルムの透湿性が失われないように注意することを要する。
【００７２】
ところで、上記偏平状袋体を補強するために織布もしくは不織布からなる通気性補強用フィルムを用いるのが好ましいが、かかる通気性補強用フィルムは、例えば、ナイロン、ビニロン、ポリエステル、レーヨン、アセテート、アクリル、ポリエチレン、ポリプロピレン、ポリ塩化ビニル等の人工繊維、綿、麻、絹等の天然繊維から選ばれる１種または２種以上の素材を用いて形成される。
【００７３】
上記ＡＳＴＭ法（Ｅ−９６−８０Ｄ法）とは以下に述べる方法である。
即ち、カップ内径（直径）６．１８ｃｍ、高さ１．５ｃｍの容器内に純水２０ｍｌを入れ、該容器の上面を通気性フィルムで閉蓋してロウで固定し、これを恒温（３２．２℃）、恒湿（５０％）の中に２４時間放置する。
次いで、この容器内の水の減少量を測定し、放出（蒸散）した水の量を［ｇ／ｍ２・２４ｈｒ］に換算して表示する。
【００７４】
通気性フィルムの透湿量が、５０ｇ／ｍ２・２４ｈｒ未満であると発熱量が少な過ぎて温湿布効果が乏しくなるので好ましくなく、一方、８００ｇ／ｍ２・２４ｈｒを超えると温度が上昇して最高温度が５０℃を超える場合があり、このため、低温火傷の危険性があるのでこの場合も好ましくなく、従って、通気性フィルムの透湿量が、好ましくは７５〜７００ｇ／ｍ２・２４ｈｒ、特に、１００〜４５０ｇ／ｍ２・２４ｈｒの範囲のものが最も望ましい。
【００７５】
又、本発明に用いられる発熱体組成物は、空気の存在下で発熱反応を起こすものが用いられるが、この発熱体組成物としては、例えば、鉄粉と、該鉄粉の酸化反応を起こさせたり、ｐＨの調整及び触媒作用を有する活性炭、鉄粉表面の酸化皮膜を破壊し、鉄粉の酸化反応を円滑に進行させるための塩化ナトリウム、更に水、及び該水によるベトツキをなくするために用いられる保水剤からなる。
【００７６】
上記発熱体組成物はその成分比率が鉄４０〜７５重量％、活性炭１〜１０重量％、塩化ナトリウム等の塩化物１〜１０重量％、水１０〜４０重量％、保水剤１〜４０重量％からなるものであり、この範囲以外では、低温やけどを生じることがなく安全で、しかも長時間にわたって優れた温湿布効果を発現する貼付剤を得られないのである。
【００７７】
この場合、上記発熱体組成物は上記偏平状袋体に均一に封入されるが、その充填量は２００〜５０００ｇ／ｍ２の範囲とするのが望ましく、その充填量が、２００ｇ／ｍ２未満であると発熱体組成物の充填量が少な過ぎて所望の温度を長時間に亘って維持できず優れた温熱効果が得られないのであり、一方、５０００ｇ／ｍ２を超えると発熱体組成物の充填量が過剰になって袋詰めが困難になったり、貼付剤が厚くなり過ぎて使用感や携帯性が悪くなるうえ、不経済であるから好ましくない。
【００７８】
ところで、上記発熱体組成物中の各成分は製法、用途によって種々のものがあるが、使捨てカイロに用いられるものであれば、種類、形状、純度を問わず、使用が可能である。
【００７９】
又、上記保水剤としては、保水性が高く、発熱体組成物においてそのベトツキを無くするものであれば特に限定されるものではないが、具体的には、例えばバーミキュライト、シリカ粉、木粉、吸水性ポリマーのうち少なくとも一種が挙げられる。
【００８０】
次に、本発明の貼付剤の製造方法について説明する。
又、この粘着剤の発泡方法としては、ホットメルト型高分子物質、脂環族系石油樹脂及び軟化剤などを所定の割合で混合機に投入し、例えば窒素気流中で６０〜２５０℃の温度で充分に撹拌して均一な液状混合物とし、この液状混合物を化学的発泡或いは物理的発泡によって粘着剤の発泡体を得る。
【００８１】
この場合、独立気泡、連続気泡又は独立気泡と連続気泡が混在したものなど、いずれのものでも良いが、この発泡体は、外皮に適用されるものであるので、常温で粘着性を有するものであることを要する。
【００８２】
ところで、化学的発泡とは、粘着剤に無機系発泡剤又は有機系発泡剤或いはこれらの混合物を混入し、その分解反応の際に発生する窒素ガスや炭酸ガス等を利用するものであり、物理的発泡とは、粘着剤である液状混合物に、例えば加熱加圧下で空気、炭酸ガス又は窒素ガスを混入し、次いで、大気圧下で発泡させるものである。
【００８３】
これらのうち、特に、以下に述べる物理的発泡させたものが望ましい。
即ち、まず、ホットメルト型高分子物質、脂環族系石油樹脂、軟化剤、粘着付与剤及び充填剤等を所定の割合で混合機に投入し、窒素気流中で６０〜２５０℃の温度で充分に撹拌して均一な液状混合物とする。
【００８４】
この場合、所望により、経皮吸収性の薬物を所定の割合で配合しても良いのである。
【００８５】
次に、この液状混合物に、窒素ガス等の気体を、例えば１５〜２００Ｋｇ／ｃｍ２、好ましくは２０〜１００Ｋｇ／ｃｍ２の加圧下で機械的に加熱混入して分散した後、スプレーガン（スプレーエアー圧０．５〜１０Ｋｇ／ｃｍ２、特に、１〜５Ｋｇ／ｃｍ２）で、支持体或いはライナーの上に、吐出させ大気圧で発泡させて粘着剤の発泡体を得るのである。
【００８６】
又、ホットメルト型高分子物質、脂環族系石油樹脂、軟化剤、粘着付与剤及び充填剤、更に、所望により、経皮吸収性の薬物等を所定の割合で混合機に投入し、窒素気流中で６０〜２５０℃の温度で充分に撹拌して均一な液状混合物とし、この液状混合物と窒素ガス等の気体をノズルの中で混合し、これを、ガンで支持体或いはライナーの上に、吐出させ大気圧で発泡させて粘着剤の発泡体を得るものである。
【００８７】
更に、上述の方法で液状混合物を、一旦剥離処理の施された紙、フィルム等に展延し、その後、支持体に圧着転写して貼付剤を製造しても良いのである。
【００８８】
このようにして得られた粘着剤の発泡体には窒素ガス等の気体からなる多数の気泡が混在し、その結果、そのものは体積が１倍を超え数倍に膨張した発泡体であるが、この発泡体の特性としては、本来の粘着性を維持するものである。
【００８９】
又、本発明においては、ホットメルト型高分子物質、脂環族系石油樹脂、軟化剤、粘着付与剤及び充填剤等を所定の割合で混合機に投入し、窒素気流中で６０〜２５０℃の温度で充分に撹拌して均一な液状混合物とし、この液状混合物を、上述の方法で、支持体或いはライナーの上に、吐出、発泡させて粘着剤の発泡体を得た後、この粘着剤の発泡体上に、例えば経皮吸収性の薬物を溶解した溶液を含浸、乾燥させてもよいのである。
【００９０】
この支持体としてはポリエチレン、ポリプロピレン、ポリエステル等の合成樹脂製のフィルム又はシート、紙、布、不織布等が挙げられる。又、ライナーとは剥離処理をほどこした剥離紙、セロファン又はポリエチレン、ポリプロピレン、ポリエステル等の合成樹脂製のフィルム又はシート等が挙げられる。
【００９１】
又、本発明において、温熱型の貼付剤は、上述の貼付剤に、発熱体を積層することによって得られるのである。
【００９２】
この発熱体としては、外皮に適用されて温熱効果を発現するものであれば特に限定されるものではないが、具体的には、例えば化学的な反応熱を利用するもの、抵抗体に電力を供給して発生するジュール熱を利用するもの、等が挙げられるが、特に、低温火傷の発生がなく安全であり、又、優れた温熱効果を比較的長時間にわたって提供できるうえ、使用中に異臭がなく、しかも発熱体組成物の偏りがない等の理由より、少なくとも片面通気性フィルムで構成された開放部のない偏平状袋体の内部に、鉄粉４０〜７５重量％、活性炭１〜１０重量％、塩化ナトリウム等の塩化物１〜１０重量％、水１０〜４０重量％及び保水剤１〜４０重量％からなる発熱体組成物を封入してなり、且つ上記通気性フィルムの透湿量がＡＳＴＭ法（Ｅ−９６−８０Ｄ法）で５０〜８００ｇ／ｍ２・２４ｈｒのものが有益である。
【００９３】
このようにして得られた温熱型の貼付剤は、冬期において、単に、人体に温熱を供給して寒さを凌ぎ、快適に過ごすことができるだけでなく、局所のこり、疼痛及び冷え等を伴う症状、例えば肩こり、筋肉痛、筋肉のこり、腰痛、手足の冷え、神経痛、リューマチ、打ち身、捻挫等の疾患に使用され、温熱による治療効果を充分に期待できるのである。
【００９４】
ところで、このようにして得られた、貼付剤における粘着剤の発泡体の露出面には剥離処理を施した剥離紙、セロファン又はポリエチレン、ポリプロピレン等のプラスチックフィルムを積層して被覆される。
【００９５】
この貼付剤は１個或いは２個以上の単位で気密性の包装材に密封包装され、流通に供される。
【００９６】
【作用】
本発明は、貼付剤における粘着剤層がホットメルト型高分子物質を含有する粘着剤の発泡体で形成されている。
【００９７】
そして、この粘着剤の発泡体は、そのものは体積が１倍を超え数倍に膨張された発泡体であるが、この発泡体の特性としては、本来の粘着性を維持することは勿論、気泡の混入によって原料の削減、凹凸面や粗面に対する密着性が向上するのであるが、特に、このような粘着剤の発泡体を用いると、弾力性が著しく向上して人体皮膚の凹凸面にも追従して密着し、しかも粘着性及び使用感が良好である上、粘着剤の発泡体で形成されているので、剥離時のクッション性によって体毛を引っ張る等の物理的作用が緩和される結果、剥離時の苦痛が無いか或いは極めて少ない作用を有するのである。
【００９８】
つまり、この粘着剤の発泡体は、粘着力が大であり、貼付剤の粘着剤層として使用した場合には、外皮との追従性が良好で、外皮との密着性が一層増大するのである。その結果、外皮の凹凸面に対しても弾力的に順応して粘着するので、粘着強度の低下は生じ難いのである。
【００９９】
本発明において、粘着剤の発泡体に経皮吸収性の薬物を配合することにより、局所治療効果を向上させたり、全身治療効果を向上させることができる作用を有するのである。
【０１００】
本発明においては、貼付剤の片面に発熱体が積層されており、この発熱体により、冬期において、単に、人体に温熱を供給して快適に過ごすことができるだけでなく、局所のこり、疼痛及び冷え等を伴う症状、例えば肩こり、筋肉痛、筋肉のこり、腰痛、手足の冷え、神経痛、リューマチ、打ち身、捻挫等の疾患に使用され、温熱による治療効果を充分に期待できる作用を有するのである。
【０１０１】
この場合、粘着剤層が粘着剤の発泡体で形成されているので、上記作用に加えて、この発泡体が熱伝導を制御して低温火傷が生じ難くなる作用を有するのである。
【０１０２】
この温熱型の貼付剤において、粘着剤の発泡体に経皮吸収性の薬物が配合されていることにより、温熱効果によって、循環が活発になった血液などに薬物を吸収させて一層効果的に生体内の各部に薬物を循環させることができるので、局所治療効果を一層向上させたり、全身治療効果を一層向上させて、薬理効果を一層高める作用を有するのである。
【０１０３】
この場合、この温熱によって、皮膚からの発汗等が活発になるが、粘着剤層に吸水性ポリマーが配合されていることにより、この吸水性ポリマーによって汗等の体液を円滑に吸収、吸着し、常に外皮表面を清潔に保つので、ムレや痒みがなく、しかも衛生的である作用を有するのである。
【０１０４】
【実施例】
以下、本発明を実施例に基づき詳細に説明するが、本発明はこれに限定されるものではない。
【０１０５】
実施例１
スチレンーイソプレンースチレンブロック共重合体３３重量部、水素添加石油樹脂２８．５重量部、テルペン系樹脂７．５重量部、パラフィン系オイル１８．５重量部、アロマ系オイル６．５重量部、酸化チタン３重量部、亜鉛華２．５重量部及びトリスノニルフェニルーフォスファイト０．５重量部からなる粘着剤を窒素気流中で１６５℃の温度で充分に撹拌して均一な液状混合物とした。
【０１０６】
次に、この液状混合物に、窒素ガスを、例えば７１Ｋｇ／ｃｍ２の加圧下で機械的に加熱混入して分散した後、スプレーガン（スプレーエアー圧  ２Ｋｇ／ｃｍ２の条件下）で、支持体（厚さ２５μｍのポリエチレン製フィルムの片面にレーヨン繊維含有量６０重量％で且つ厚さ４０μｍのレーヨン・ポリエステル混合不織布をラミネートしたもの）の不織布側に吐出させ大気圧で発泡させて厚さ２５０μｍの粘着剤層（粘着剤の発泡体）を得た。発泡倍率は約２倍であった。
【０１０７】
次いで、上記粘着剤層上に、塩酸リドカインゼリーを塗工して、塩酸リドカイン含有粘着層を形成した。この場合、塩酸リドカイン含有粘着剤層全体中の塩酸リドカイン含有量は１重量％になるように調整した。
【０１０８】
かくして、本発明の貼付剤を得た。この貼付剤の大きさは、縦９．５ｃｍ、横１３．０ｃｍとした。
【０１０９】
実施例２
▲１▼ 表フィルムである透湿性フィルムの製造
ポリエチレン製の透湿性基材フィルム（厚さ４０μｍ）の片面に、ポリエステル製多孔質補強用基材（厚さ６０μｍ）をラミネートしたものを用いた［透湿度がＡＳＴＭ法（Ｅ−９６−８０Ｄ法）で７５０ｇ／ｍ２・２４ｈｒ］。
【０１１０】
▲２▼ 裏フィルムの製造
厚さ２５μｍのポリエチレン製フィルムの片面にレーヨン繊維含有量６０重量％で且つ厚さ４０μｍのレーヨン・ポリエステル混合不織布をラミネートしたものを用いた。
【０１１１】
上記の表フィルムと裏フィルムを重ね合わせるにあたり、裏フィルムにおけるポリエチレン製フィルム側と、表フィルムにおける透湿性基材フィルムとが接触するように積層し、つまり不織布が露出するように積層し、その積層体の三周縁部をヒートシールして一方端開放の偏平状袋体を形成し、この偏平状袋体の内部に後述する空気の存在によって発熱する発熱体組成物を充填し（１６６６．７ｇ／ｍ２）、この開放部をヒートシールして発熱体構造物を得た。
【０１１２】
発熱体組成物の成分
鉄粉６０重量％、活性炭３重量％、塩化ナトリウム３重量％、保水剤３重量％及び水３１重量％の組成物
【０１１３】
上記偏平状袋体における裏フィルムの露出面側、つまりレーヨン・ポリエステル混合不織布側に実施例１と同様にして厚さ２５０μｍの粘着剤層（粘着剤の発泡体）を得た。
【０１１４】
次いで、上記粘着剤層上に、塩酸リドカインゼリーを塗工して、塩酸リドカイン含有粘着層を形成した。この場合、塩酸リドカイン含有粘着剤層全体中の塩酸リドカイン含有量は１重量％になるように調整した。
【０１１５】
かくして、本発明の温熱型の貼付剤を得た。この温熱型の貼付剤の大きさは、縦９．５ｃｍ、横１３．０ｃｍとした。
【０１１６】
比較例１
実施例１と同様の粘着剤を用い、公知の方法で、粘着剤層を形成した以外は、実施例１と同様にして貼付剤を得た。
【０１１７】
即ち、この貼付剤における粘着剤層は全く発泡させていないものを用い、又、粘着剤層の厚さを１２０μｍとした。
【０１１８】
比較例２
実施例２と同様の粘着剤を用い、公知の方法で、粘着剤層を形成した以外は、実施例２と同様にして発熱型の貼付剤を得た。
【０１１９】
即ち、この発熱型の貼付剤における粘着剤層は全く発泡させていないものを用い、又、粘着剤層の厚さを１２０μｍとした。
【０１２０】
上記の実施例１・２及び比較例１・２の各貼付剤を用い、下肢痛を訴えるパネラー（男性７人、女性８人  年令５５〜６５才）に適用し、粘着性、使用感、人体皮膚の凹凸面への追従性、下肢痛の自覚症状、剥離時の苦痛及び低温火傷について試験を行った。
【０１２１】
この場合、下肢痛の箇所に１枚貼着し、これを毎日張り替えつつ１週間続けた。
【０１２２】
その結果、粘着性は実施例及び比較例共に良好であり、しかも実施例１・２のものは剥離の際の苦痛を訴える人はいなかったが、比較例１・２のものは剥離の際の苦痛を１５名中１２名が訴えた。
【０１２３】
又、実施例１・２のものは粘着剤層に弾力性があり、人体皮膚の凹凸面に対する追従性が良好で使用感が良好であると主張したものが１５名中１３名いたが、比較例１・２のものは全員が人体皮膚の凹凸面に対する追従性が悪く使用感が悪いと主張した。
【０１２４】
更に、薬理効果において、実施例１と比較例１、実施例２と比較例２では差異が認められなかったが、温熱型の貼着剤（実施例２及び比較例２）の方が顕著な効果が認められた。
【０１２５】
低温火傷において、実施例２では低温火傷は全く認められなかったが、比較例２のものは１５名中９名の人に低温火傷が認められた。
【０１２６】
ところで、実施例２及び比較例２を皮膚（下肢）に貼着し、この皮膚（下肢）側に固定した５本の熱電対を用いて当該皮膚（下肢）部の温度変化を理化工業株式会社のＳＢＲ１８７−３５ＣＡにて記録したところ、実施例２のものは４０．５〜４１．２℃の範囲であったが、比較例２のものは４１．８〜４３．１℃の範囲であることが認められた。
【０１２７】
以上の実験から、本発明の温熱型の貼付剤は、皮膚の最高温度が制御できるので、冬期において、単に、人体に温熱を供給して快適に過ごすことができるだけでなく、局所のこり、疼痛及び冷え等を伴う症状、例えば肩こり、筋肉痛、筋肉のこり、腰痛、手足の冷え、神経痛、リューマチ、打ち身、捻挫等の疾患に使用され、温熱による治療効果を充分に期待できるのである。
【０１２８】
【発明の効果】
本発明は、貼付剤における粘着剤層がホットメルト型高分子物質を含有する粘着剤の発泡体で形成されているのであるが、この発泡体の特性としては、本来の粘着性を維持することは勿論、気泡の混入によって、弾力性が著しく向上し、人体皮膚の凹凸面にも弾力的に順応して追従して密着するのであり、しかも粘着性及び使用感が良好である上、粘着剤の発泡体で形成されているので、剥離時のクッション性によって体毛を引っ張る等の物理的作用が緩和される結果、剥離時の苦痛が無いか或いは極めて少ないのであり、これらの結果、貼付剤として至極有益である。
【０１２９】
本発明において、粘着剤の発泡体に経皮吸収性の薬物を配合することにより、局所治療効果を向上させたり、全身治療効果を向上させることができる結果、医薬品として至極有益である。
【０１３０】
本発明においては、貼付剤の片面に発熱体が積層されており、この発熱体により、冬期において、単に、人体に温熱を供給して快適に過ごすことができるだけでなく、局所のこり、疼痛及び冷え等を伴う症状、例えば肩こり、筋肉痛、筋肉のこり、腰痛、手足の冷え、神経痛、リューマチ、打ち身、捻挫等の疾患に使用されると、温熱による治療効果を発現するのである。
【０１３１】
この場合、粘着剤層が粘着剤の発泡体で形成されているので、上記作用に加えて、この発泡体が熱伝導を制御して低温火傷が生じ難くなり、安全性が著しく高いのである。
【０１３２】
この温熱型の貼付剤において、粘着剤の発泡体に経皮吸収性の薬物が配合されていることにより、温熱効果によって、循環が活発になった血液などに薬物を吸収させて一層効果的に生体内の各部に薬物を循環させることができるので、局所治療効果を一層向上させたり、全身治療効果を一層向上させて、薬理効果を一層高める結果、医薬品として至極有益である。
【０１３３】
この場合、この温熱によって、皮膚からの発汗等が活発になるが、粘着剤層に吸水性ポリマーが配合されていることにより、この吸水性ポリマーによって汗等の体液を円滑に吸収、吸着し、常に外皮表面を清潔に保つので、ムレや痒みがなく、しかも至極衛生的である。